FR 2860101 A1 20050325 FR 0350585 A 20030922 2860101 B 14405.3 ID PROTECTION DE LA SURFACE DU SiC PAR UNE COUCHE DE GA N DESCRIPTION 5 DOMAINE TECHNIQUE L'invention concerne un procédé de protection de la surface d'un substrat SiC. ETAT DE LA TECHNIQUE ANTERIEURE Dans le domaine de la microélectronique, on utilise beaucoup de semiconducteurs de nitrures pour obtenir des transistors, des lasers, des diodes électroluminescentes, des détecteurs dans une gamme de longueurs d'onde allant de l'infra-rouge à l'ultra- violet. Ces nitrures semi-conducteurs tels que par exemple, GaN, AIN, InN, et leurs alliages ternaires ou quaternaires sont en général réalisés par épitaxie de nitrures sur un substrat support. Les substrats de SiC sont largement utilisés comme support pour la croissance épitaxiale des nitrures semi-conducteurs car ils présentent une structure cristallographique appropriée, un désaccord de maille relativement faible et une bonne conduction thermique, utile dans les applications de puissance. Quel que soit le mode de croissance épitaxiale choisi, par exemple une épitaxie par jets moléculaires (MBE pour Molecular Beam Epitaxy en anglais) ou une épitaxie par décomposition de composés organométalliques (MOCVD pour MetalOrganic Chemical Vapor Deposition en anglais), le substrat servant de support doit nécessairement subir une préparation chimique préalablement à son introduction dans la chambre d'épitaxie. Cette préparation chimique consiste généralement en un dégraissage de la surface dudit support, suivi d'une attaque chimique avec différents acides, notamment le HF, pour éliminer l'oxyde natif présent à sa surface. Cependant, même après avoir subi ce traitement chimique, le substrat de SiC présente encore des traces d'oxyde en surface. Un procédé pour se débarrasser de ces traces d'oxyde consiste à exposer la surface du substrat SiC à un jet de Gallium à haute température (700-730 C), puis de réitérer cette opération en plaçant le substrat sous vide. En répétant ce cycle un nombre suffisant de fois, on parvient à nettoyer la surface du susbtrat SiC. Le susbtrat possède alors une structure 'x-3- caractéristique d'une surface SiC 20 propre non oxydée (voir document [1]). Le souhait des fabricants de structures épitaxiées est de réduire au maximum ces étapes nécessaires de préparation du substrat. De là est né l'intérêt pour des substrats dits epiready , que l'on peut entrer directement dans la chambre d'épitaxie sans préparation préalable. En effet, ces substrats particuliers sont des substrats recouverts d'une couche protectrice dont on se débarrasse in situ, révélant ainsi une surface parfaitement propre pour la croissance épitaxiale. B 14405.3 ID 2860101 3 Le document [2] divulgue que l'exposition d'un substrat SiC de structure {0001} à du Gallium conduit à la formation d'un film continu de Gallium d'une épaisseur d'une monocouche sur le substrat SiC. En exposant un substrat SiC à du Gallium, on peut donc imaginer obtenir une protection de la surface du substrat SiC par une couche de Ga. Par ailleurs, sachant que l'oxyde de Ga se décompose thermiquement aux alentours de 600-650 C, température qui est inférieure à la température de croissance des nitrures, une telle couche de protection peut être évaporée in situ au commencement d'une étape d'épitaxie après que ladite couche ait subi une oxydation volontaire ou accidentelle lors d'un séjour à l'air. Le problème est que l'oxydation facile du Ga peut également conduire à l'oxydation du SiC. EXPOSÉ DE L'INVENTION Le but de l'invention est de fournir une protection de la surface de substrats SiC qui ne présenterait pas les inconvénients de l'art antérieur. Ce but est atteint par un procédé de protection de la surface d'un substrat de SiC, caractérisé en ce qu'il comprend le dépôt d'une couche temporaire de protection d'une épaisseur au moins égale à deux monocouches sur la surface du substrat à protéger, la couche de protection étant composée de nitrure de gallium. L'épaisseur de la couche temporaire de protection, au moins égale à deux monocouches, correspond environ à 0,5 nm. B 14405.3 ID 2860101 4 On obtient ainsi un procédé de protection d'une surface de substrat SiC qui nous permet d'avoir des substrats SiC épiready . Avantageusement, le dépôt de la couche de protection est réalisé par une épitaxie Stranski-Krastanow, l'épitaxie étant arrêtée avant l'étape d'apparition d'îlots. Rappelons que l'épitaxie Stranski-Krastanow consiste en la croissance de quelques monocouches bidimensionnelles à la surface d'un substrat, suivie d'une croissance tridimensionnelle sous la forme d'îlots à la surface des monocouches créées. Selon l'invention, l'épitaxie Stranki-Krastanow est avantageusement réalisée jusqu'à ce qu'une couche bidimensionnelle de GaN soit formée à la surface du substrat support, la croissance de GaN étant stoppée avant l'apparition d'îlots. On obtient ainsi une couche bidimensionnelle continue, couramment appelée couche de mouillage. Cette couche est avantageusement épaisse de deux monocouches. Ainsi, la seule couche de mouillage forme une protection de la surface de SiC. Selon une variante, la couche de protection de nitrure de gallium selon l'invention est obtenue par dépôt d'une couche de gallium sur la surface du substrat à protéger, suivi d'une nitruration de la couche de gallium ainsi formée. En effectuant la nitruration d'une couche de Ga déposée à la surface d'un substrat de SiC, on obtient la formation d'une couche continue de GaN, par exemple de deux monocouches d'épaisseur, protégeant la surface du SiC. B 14405.3 ID 2860101 5 Avantageusement, la couche temporaire de protection en nitrure de gallium est éliminée par évaporation sous vide. L'élimination de cette couche de protection sera effectuée lorsqu'on voudra réaliser une épitaxie sur le substrat epiready . L'invention concerne également un substrat epiready caractérisé en ce qu'il comporte un substrat de SiC dont au moins une surface est recouverte d'une couche de protection temporaire, ladite couche étant constituée de GaN et ayant une épaisseur de deux monocouches. Un des avantages de l'invention est qu'en utilisant une couche de protection de GaN, on peut limiter la diffusion de l'oxygène jusqu'au substrat de SiC et ainsi constituer une protection plus efficace qu'avec une couche de Ga, qui s'oxyde plus facilement. EXPOSÉ DÉTAILLÉ DE MODES DE RÉALISATION PARTICULIERS Un substrat epiready préparé selon le procédé de l'invention consiste à recouvrir un substrat de SiC de deux monocouches de GaN d'environ 0,5 nm d'épaisseur. Les monocouches sont obtenues selon le mode de croissance Stranki-Krastanow (SK) qui consiste ici en un dépôt d'une couche bidimensionnelle de GaN suivi d'une mise en îlots de GaN. Le dépôt de la couche de protection est réalisé à une température comprise de préférence entre 700 et 800 C dans une enceinte sous vide et est stoppé avant que des îlots n'apparaissent. On obtient alors un substrat SiC epiready . B 14405.3 ID 2860101 6 Un substrat de SiC recouvert d'une couche ultramince de GaN suivant le procédé décrit ci-dessus présente les caractéristiques requises pour constituer un substrat épiready . Ensuite, pour pouvoir utiliser ce substrat SiC epiready pour réaliser, par exemple, une épitaxie de nitrures, l'utilisateur doit supprimer la couche de protection temporaire. Cette couche de protection temporaire peut eventuellement être évaporée sous vide par l'utilisateur du substrat après que la couche de protection ait été oxydée. En effet, comme l'oxyde de Ga (de même que l'oxyde de GaN) se décompose thermiquement aux alentours de 600-650 C et que cette température est inférieure à la température d'épitaxie nécessaire à la croissance épitaxiale de nitrures semi-conducteurs sur un substrat de SiC, l'épitaxie s'effectuera sur un substrat débarrassé de sa couche de protection. Par ailleurs, le procédé selon l'invention n'entraîne pas de pollution au niveau de la croissance des nitrures puisque la couche protectrice est constituée des matériaux eux-mêmes utilisés lors de l'épitaxie de nitrures sur SiC. B 14405.3 ID 7 BIBLIOGRAPHIE [1] K. H. PLOOG et al., J. Vac. Sci. Technol., B18(4), page 2290, (2000). [2] L. X. Zheng et al., Phys. Rev., B61, page 4890, (2001). B 14405.3 ID 2860101 B 14405.3 ID REVENDICATIONS 1. Procédé de protection de la surface d'un substrat de SiC, caractérisé en ce qu'il comprend le dépôt d'une couche temporaire de protection d'une épaisseur au moins égale à deux monocouches sur la surface du substrat à protéger, la couche de protection étant composée de nitrure de gallium. 2. Procédé de protection selon la revendication précédente, caractérisé en ce que le dépôt de la couche de protection est réalisé par une épitaxie Stranski-Krastanow, l'épitaxie étant arrêtée avant l'étape d'apparition d'îlots. 3. Procédé de protection selon la revendication 1, caractérisé en ce que la couche de protection de nitrure de gallium est obtenue par dépôt de gallium sur la surface du substrat puis par nitruration de la couche de gallium formée. 4. Procédé de protection selon l'une quelconque des revendications 2 ou 3, caractérisé en ce que la couche temporaire de protection en nitrure de gallium est éliminée par évaporation sous vide. 5. Substrat epiready , caractérisé en ce qu'il comporte un substrat de SiC dont au moins une surface est recouverte d'une couche de protection temporaire, ladite couche étant constituée de GaN et ayant une épaisseur de deux monocouches.